온도계 , 냉각관 및 교반 장치 를 구비 한 가지 플라스크 에 1 -( 뷰 톡 시 ) 에틸 메타크릴 레이트 ( 이하 , BEMA 라고 기재 한다 ) 152 부 , 다이메틸 - 2 , 2 '- 아조 비스 아 이소 뷰 틸 레이트 를 9 . 2 부 , 메틸에틸케톤 350 부 를 첨가 하 고 , 환류 조건 에서 4 시간 숙성 하 여 반응 을 실시 했 다 . 반응 종료 후 , 메탄올 1596 부 , 순수 154 부 의 혼합 용액 에 적하 하 여 산분 해성 수지 를 석출 시켰 다 . 계속 해서 , 여과 를 실시 하 여 , 회수 한 수지 를 PGMEA 1000 부 에 용해 시켰 다 . 얻 어 진 수지 용액 으로부터 산분 해성 수지 를 샘플링 하 여 , 중량 평균 분자량 ( Mw ) , 아세 탈기 의 보호 율 , 및 금속 이온 농도 를 측정 했 다 .